СПОСОБ ПОЛУЧЕНИЯ ВАКУУМНОГО ПЕНОСТЕКЛА

1. Способ получения вакуумного пеностекла, включающий нагрев стеклянного порошка и вспенивание расплавленной стекломассы, отличающийся тем, что стеклянный порошок нагревают в среде гелия при давлении 0,2-0,5 МПа до температуры плавления, предпочтительно до 800°С, выдерживают расплавленную стекломассу в зоне нагрева до насыщения ее гелием, затем уменьшают давление газовой среды до 0,01-0,1 кПа, обеспечивая вспенивание стекломассы растворенным газом, после чего поддерживают достигнутое разрежение в газовой среде и охлаждают стекломассу до стадии стеклования.
2. Способ по п.1, отличающийся тем, что размер частиц стеклянного порошка не превышает приблизительно 200 мкм.